(57)【要約】常套の硬化性シーリング組成物に対して改良された低温シーリング力を有する硬化性のシーラント組成物に関する。組成物は、流動可能であり、エラストマー特性を示す硬化反応生成物をもたらす架橋形態に硬化できる。硬化性のエラストマーシーラント組成物は、架橋性のエラストマーオリゴマー；開始剤または架橋剤；ガラス質のモノマーおよび／またはゴム状のモノマー；および触媒、充填剤および着色剤および酸化防止剤のうちの少なくとも１種；および所望による反応改良剤を含有できる。架橋性のエラストマーシーラント組成物は、ガラス質モノマーおよびゴム状モノマーのうちの少なくとも１つと、Ｔｇを有する架橋性のエラストマーオリゴマーを反応させることにより調製できる。組成物の硬化した反応生成物は単一のＴｇを有し、ガラス質および／またはゴム状モノマーを有さないが同様の架橋性エラストマーオリゴマーから製造される硬化性組成物と比べて、低い温度（ただし、硬化生成物のＴｇよりも高い温度）にてより高い密封力を保持する。【特許請求の範囲】
【請求項１】
Ｔｇを有する架橋性のエラストマーオリゴマー；
該エラストマーオリゴマーのＴｇより高いＴｇを有するモノマー、または該エラストマーオリゴマーのＴｇより高い組合せ平均Ｔｇを有するモノマーの組合せ；
開始剤または架橋剤；ならびに
触媒；充填剤；酸化防止剤；反応改良剤；接着促進剤；希釈剤および着色剤のうちの所望による少なくとも１種；
から調製される架橋性シーラント組成物であって、
該組成物の硬化反応生成物は、単一のＴｇを有し、
該モノマーを用いずに上記のように調製した同様の組成物と比べて、該硬化生成物のＴｇよりも高い温度にてより高いシーリング力を保持する、該架橋性シーラント組成物。
【請求項２】
架橋性のエラストマーオリゴマーが、各末端に隣接した反応性部分を含有し、該オリゴマー骨格がポリイソブチレンを含有する、請求項１に記載の組成物。
【請求項３】
架橋性のエラストマーオリゴマー骨格が約１％〜約１００％のポリイソブチレンを含有する請求項１に記載の組成物。
【請求項４】
架橋性のエラストマーオリゴマーが反応性部分の間に間隔を有し、オリゴマーにエラストマー特性をもたらす、請求項１に記載の組成物。
【請求項５】
架橋性のエラストマーオリゴマーがテレケリックの、（メタ）アクリレート末端化ポリイソブチレンである、請求項１に記載の組成物。
【請求項６】
モノマーが架橋性のエラストマーオリゴマーと反応する、請求項１に記載の組成物。
【請求項７】
硬化反応生成物が、ＤＳＣによって示されるような１次および２次熱力学転移を有さない、請求項１に記載の組成物。
【請求項８】
架橋性のエラストマーオリゴマーと、開始剤または架橋剤と、ならびに触媒、充填剤、酸化防止剤、反応改良剤および着色剤のうちの所望による少なくとも１種から調製された、架橋性のシーラント組成物を調製すること、ただし、該シーラント組成物の硬化反応生成物はＴｇを有する、
該エラストマーオリゴマーのＴｇより高いＴｇを有するモノマー、または該エラストマーオリゴマーのＴｇより高い組合せ平均Ｔｇを有するモノマーの組合せのシーラント組成物を約１０重量％〜約３０重量％添加し、改良したシーラント組成物を形成すること、
を含む、硬化エラストマーシーラントの低温シーリング力を増加させる方法であって、
改良したシーラント組成物の硬化した反応生成物が、単一のＴｇを有し、そのＴｇと０℃の間の温度にて、該シーラント組成物の硬化反応生成物よりも高いシーリング力を有する、該方法。
【請求項９】
チャンバーに流体連結している第１の所定のシーリング表面、
該第１のシーリング表面と並べられ、チャンバーに流体連結している第２の所定のシーリング表面、
該第１および第２の所定のシーリング表面の間に配置され、チャンバーをシーリングする請求項１の組成物の硬化反応生成物、
を含む、内部チャンバーを定める部品。
【請求項１０】
第１のシーリング表面と第２のシーリング表面が、相互に関連して動かない、請求項９に記載の部品。
【請求項１１】
反応生成物が第１および第２のシーリング表面のうちの１方とのみ接着接合する、請求項９に記載の部品。
【請求項１２】
反応生成物が第１および第２のシーリング表面の両方と接着接合する、請求項９に記載の部品。
【請求項１３】
反応生成物が液体射出成形されるか、シーリング表面に成形される請求項９に記載の部品。
【請求項１４】
請求項１に記載の組成物を調製すること、
該組成物を第１の所定のシーリング表面上に供給すること、
該第１の所定のシーリング表面および供給した組成物と、第２の所定のシーリング表面とを位置合わせすること、および
該供給された組成物を、それが効果的に硬化するのに適当な条件に曝すこと、
ただし、該組成物の硬化反応生成物は、単一のＴｇを有し、硬化生成物のＴｇよりも高い温度にて明確なシーリング力を保持することを含む、
液体ガスケット組成物としての請求項１に記載の硬化性組成物の使用方法。
【請求項１５】
組成物を、第１および第２のシーリング表面と接触させながら硬化させる、請求項１４に記載の方法。
【発明の詳細な説明】
【技術分野】
【０００１】
本発明は、従来の硬化性シーリング組成物よりも改良された低温シーリング機能を有する硬化性シーラント組成物に関する。
【背景技術】
【０００２】
シーラントは、隣接したエリア、領域または表面、あるいは周辺の合わせ面、境界線または界面を横切る固体、液体および／または気体を妨げるか含有するために、自動車から航空機エンジンまでの幅広い用途において使用されている。シーラントは、低粘性液体から高いチキソトロピックペーストまで多くの形態で使用でき、用途に応じて、堅いガラス質の材料からゴムのような弾力性があるネットワークまで様々な性質を有する。エラストマーは、シーリング組成物として有用なポリマー材料における重要な分類であり、本発明の中心でもある。
【０００３】
反応させることで、弾性特性を示す絡み合いおよび／または化学的な架橋をもたらす化学骨格の分子量を増加させる、新たな共有結合を形成する、モノマー、オリゴマー、ポリマーおよび／または他の成分を配合するシーラントは、一般的に「硬化性」組成物と称される。反応しないが、ポリマーの熱力学的特性、ネットワークの絡み合いまたは他の分子間相互作用に基づく弾性特性を示す成分を含有するシーラントは、一般的に、「非−硬化性」配合物と称される。
【０００４】
ゴム状およびエラストマー材料を記載する文献において使用される定義は、極めて酷似し、区別しないで使用されることもある。エラストマーはより一般的で、主として、材料の弾性を有する特性に関連する。ゴムは当初、天然に存在するポリイソプレンから誘導されるエラストマーとして称され、天然および合成材料のいずれも含むものに長年に亘って拡張されている。 IUPACによる化学用語集(IUPAC Compendium of Chemical Terminology),第２版（ゴールドブック）、A.D.McNaught およびA. Wilkinson、Blackwell Scientific Publications, オックスフォード(１９９７年)によると、ゴム状の弾性を示すポリマーとしてエラストマーは規定されている。L.H.Sperlingによる物理的ポリマーサイエンスハンドブック、John Wiley & Sins出版社、ニューヨーク、(２００１年)において、エラストマーは、そのガラス転移温度（Ｔｇ）よりも高い温度で、アモルファスの架橋ポリマーとして定義されている。
【０００５】
ゴム弾性に対する方程式は、ポリマーの巨視的な試料変形（鎖延長）とエラストマーの収縮応力のとの関係を表す。熱力学の第二法則から誘導される、ゴム弾性理論は、エラストマーの収縮応力が、伸張に基づくエントロピーの減少をもたらし、エンタルピーの変化を生じさせないことを提示する。ポリマー鎖が伸張されると配座の数は減少し（エントロピーは減少し）、収縮応力が増加する。Sperlingは、連続するネットワーク中に相互に結合した、その骨格に関してある程度の自由回転が可能な長鎖分子が、ゴム弾性に必要であることを記載した。
【０００６】
ゴム弾性に関する状態方程式
【０００７】
【数１】
2014517857.tif 000002
式中、σは応力であり、ｎは、単位体積あたりの活性ネットワーク鎖の数であり、Ｒは理想気体定数で有り、Ｔは温度であり、αは鎖延長であり、および
【０００８】
【数２】
2014517857.tif 000003
は、約１に等しいフロント係数である。
【０００９】
状態方程式は、エラストマーの伸張が増加するにつれ、応力の増加が観察されることを予測させる。例えば、エラストマーに張力、二軸張力または圧縮を施す場合、応力は形成された収縮性の力である。
【００１０】
そのガラスの転移温度を上回る温度で動いている硬化する充填材が圧縮されるとき、ゴム弾性理論を実際に観察でき、ゴム弾性理論は、当該技術分野で既知の器具を用いて測定できる密封力を示す。硬化したシールにおけるエラストマーのガラス転移温度は、主鎖の自由回転が、分子の自由な回転、分子鎖の伸張および収縮応力をもたらすゴム状からガラス領域へのエラストマー転移として限定される、重要な境界条件を定義する。エラストマーの温度がガラスの転移温度に近づくにつれ、結果として生じる弾性収縮力はゼロに近づく。
【００１１】
エラストマー性シーラントの有用性は、製品寿命を超える操作条件に曝されるときに有益な密封力を有する硬化シーラント組成物の有する性能によりもたらされる。温度は、シーラントの性能に影響を及ぼし、運用寿命における重大な影響を有する。厳しい環境条件における温度範囲は＋１５０℃〜−６５℃であり得る。比較的穏やかな適応温度は、＋１００℃〜−４０℃であり得る。
【００１２】
全体的なポリマーネットワークのうち、ガラス転移温度よりも高い温度で硬化したエラストマーシーラントの中には、密封力がほぼゼロに減少することが観察された。ＤＳＣにより測定した−６１℃のＴｇを有する、硬化した弾性的なシーラントの１形態において、−４０℃で極めて低い密封力を有する。このことは、大部分のシーリング用途で受け入れられない。
【００１３】
ゴム弾性の統計熱力学から、エラストマーの変形の間に発生する力は、架橋したネットワークの末端間距離とマトリックスの温度に正比例していることが知られている。エラストマーが変形するとき、温度がTgを越える限り、収縮性の力は、ゴム状領域で変わらずポジティブであるべきである。単一のＴｇを有するエラストマーにおけるガラス質またはハードセグメントを変動させ、第１または第２法則の熱力学的転移を示さず、ゴム状領域内で低温での密封力を増加させることを予測する、ゴム状の弾性状態における上記方程式は存在しない。
【先行技術文献】
【非特許文献】
【００１４】
【非特許文献１】IUPAC Compendium of Chemical Terminology,第２版（ゴールドブック）、A.D.McNaught およびA. Wilkinson、Blackwell Scientific Publications, オックスフォード(１９９７年)
【非特許文献２】L.H.SperlingによるPhysical Polymer Science Handbook、John Wiley & Sins出版社、ニューヨーク、(２００１年)
【発明の概要】
【発明が解決しようとする課題】
【００１５】
本発明の１実施態様は、硬化性のエラストマーシーラント組成物を提供する。組成物は、流動可能であり、エラストマー特性を示す硬化反応生成物をもたらす架橋形態に硬化できる。硬化性のエラストマーシーラント組成物は、架橋性のエラストマーオリゴマー；開始剤または架橋剤；ガラス質のモノマーおよび／またはゴム状のモノマー；および所望による１種以上の触媒、充填剤；酸化防止剤；および所望による反応改良剤を含有できる。架橋性のエラストマーシーラント組成物は、ガラス質モノマーおよびゴム状モノマーのうちの少なくとも１つと、Ｔｇを有する架橋性のエラストマーオリゴマーを反応させることにより調製できる。組成物の硬化反応生成物は単一のＴｇを有し、ガラス質および／またはゴム状モノマーを用いずに調製した同様の架橋性のエラストマーオリゴマーから製造される硬化性組成物と比べて、低い温度（ただし、硬化生成物のＴｇよりも高い温度）にてより高い密封力を保持する。
【課題を解決するための手段】
【００１６】
１実施態様において、架橋性のエラストマーオリゴマーは、アクリレート基で各末端を末端化した材料に基づくテレケリックポリイソブチレン（ＰＩＢ）である。
【００１７】
別の実施態様は、第１の所定のシーリング表面と第２の所定のシーリング表面と位置合わせした部品を提供する。ポリイソブチレン（ＰＩＢ）に基づく組成物の硬化反応生成物は、密封した表面間で物質（例えば、位置合わせしたシーリング表面の間で液体、ガスまたは燃料など）の動きを防止する。組成物は、シーリング表面の１つ、両方と接触して硬化させるか、シーリング表面と接触させずに硬化させる。有利には、硬化反応生成物により形成されるシールは、低温（約−４０℃）での密封性を示し、ゴム状領域において、湿気、水、グリコール、酸、塩基および極性化合物に対する優れた耐性を有する。
【００１８】
開示された化合物は、あらゆる全ての異性体および立体異性体を含む。一般的に、特に明確に規定されていない限り、本明細書に開示された適切な成分、部分または工程を含むように、あるいはそれらから成るように、あるいはそれらから実質的に成るように、開示された材料および方法を交互に変更してもよい。開示された材料および方法は、先行技術の組成物に使用されている、あるいは本開示の機能および/または目的を達成するために必要でない成分、材料、原料、補助剤、部分、化学種および工程がないように、または実質的に存在しないように、追加的にまたは代替的に調製されてもよい。
【００１９】
本明細書で「約」という言葉が使用されている場合、その意味するところは、限定される量または条件が、本開示の機能および/または目的が実現できる範囲内で、限定された量を若干超えて変化し得る、ということである。当業者は、すべての範囲を完全に探究するための時間があることなどめったにないことを理解しており、および、１つまたは複数の開示された境界を越えて、開示された結果が少なくとも若干拡張されることを期待する。後で、本開示の便益を被り、および本明細書に開示された概念および態様を理解すれば、当業者は、独創的な努力をしなくても、本開示の限界を超えて探究することができ、態様が予想外の特性を有しないことが見出された場合でも、それらの態様は、本明細書で用いられているような用語の意味の範囲内にある。
【図面の簡単な説明】
【００２０】
同様の要素は、複数の図面において一様に番号付与されている図面を参照されたい
【図１】図１は、例３の硬化材料に関する緩和回復シーケンス(relaxation recovery sequence)である。下方のプロットは、示された時における温度であり、上方のプロットは示された時における硬化材料の密封力である。
【図２】図２は、例１の組成物の硬化生成物の示差走査熱量計分析におけるスキャン結果である。
【図３】図３は、例２の組成物の硬化生成物の示差走査熱量計分析におけるスキャン結果である。
【図４】図４は、例３の組成物の硬化生成物の示差走査熱量計分析におけるスキャン結果である。
【図５】図５は、例２４の組成物の硬化生成物の示差走査熱量計分析におけるスキャン結果である。
【図６】図６は、例３０の組成物の硬化生成物の示差走査熱量計分析におけるスキャン結果である。
【図７】図７は、例３４の組成物の硬化生成物の示差走査熱量計分析におけるスキャン結果である。
【図８】図８は、様々なオリゴマー：モノマー比を有する例１、２および３の組成物に関する−４０℃でのシーリング力を示すグラフである。
【発明を実施するための形態】
【００２１】
硬化性のエラストマーシーラント組成物は、流動性で、エラストマー特性を示す組成物から成る硬化反応生成物をもたらすために、架橋型に硬化できる。硬化性のエラストマーシーラント組成物は、架橋性のエラストマーオリゴマー；開始剤または架橋剤；ガラス質モノマーおよび／またはゴム状モノマー；および所望による１種以上の触媒；充填剤；酸化防止剤；所望による反応改良剤を含有できる。架橋性のエラストマーシーラント組成物は、ガラス質モノマーおよびゴム状モノマーのうちの少なくとも１つと、Ｔｇを有する架橋性のエラストマーオリゴマーを反応させることにより調製できる。架橋性のエラストマーシーラント組成物は、組成物が少なくとも部分的に架橋でき硬化できる十分な時間および条件下で曝されることにより硬化できる。架橋性のエラストマーシーラント組成物の配合に応じて、適当な硬化条件は、熱への暴露および化学線などの放射を含む。
【００２２】
組成物の硬化した反応生成物は、示差走査熱量計（ＤＳＣ）により測定される単一のＴｇを有し、ガラス質および／またはゴム状モノマーを用いず調製した同予の架橋性のエラストマーオリゴマーから製造される硬化性組成物と比べて、低い温度（ただし、硬化生成物のＴｇよりも高い温度）にてより高いシーリング力を保持する。
【００２３】
架橋性のエラストマーオリゴマー
多くのシーラント化学物質が、シーラント組成物における使用に適していると考えられる。これらの化学物質には、フルロエラストマー(fluroelastomer);ＥＰＤＭおよび他の炭化水素；スチレンブロックエラストマー；Ｃ４およびＣ５モノマー、例えばイソプレンおよびイソブチレン；アクリレートおよびメタクリレート；アクリルエマルション；エチレンアクリレートエラストマー；官能化ポリアクリレート；シリル化アクリレート、シリコーン；シリル化ポリエーテル；シリル化ポリエステル；シリル化ポリアミド；ポリウレタン；シリル化ポリウレタン；プラスチゾルおよびポリ塩化ビニル；ポリスルフィドおよびポリチオエーテル；可撓性エポキシ；酢酸ビニル−エチレンラテックス；不飽和ポリエステル；ポリオレフィン、アミドおよびアセテート、例えばＥＶＡが含まれる。非硬化性の化学物質、例えば樹脂油（例えばアマニ油）に基づくシーラントおよび歴青質シーラントも有用である。
【００２４】
硬化性のエラストマーシーラント組成物は、架橋性のエラストマーオリゴマーを有利に含む。１つの好ましい実施態様において、架橋性のエラストマーオリゴマーは、テレケリックの、各末端にアクリレート部分を有するポリイソブチレンポリマー（ポリイソブチレンジアクリレートまたはＰＩＢジアクリレート）である。
【００２５】
ガラス質モノマー
硬化性のエラストマーシーラント組成物は、架橋性のエラストマーオリゴマーと反応するガラス質モノマーを含むことができる。ガラス質モノマーは、架橋性のエラストマーオリゴマーのガラス転移温度よりも高いガラス転移温度を有する。一般的に、ガラス質モノマーは２０℃よりも高いガラス転移温度を有する。
【００２６】
ガラス質モノマーの例には、ステアリルアクリレート（Ｔｇ３５℃）；トリメチルシクロヘキシルメタクリレート（Ｔｇ１４５℃）；イソボルニルメタクリレート（Ｔｇ１１０℃）；イソボルニルアクリレート（Ｔｇ８８℃）；およびＦＡＮＣＲＹＬメタクリルエステル（日立化成工業）、例えばジシクロペンタニルメタクリレート（ＦＡ−５１３Ｍ  Ｔｇ１７５℃）およびジシクロペンタニルアクリレート（ＦＡ−５１３ＡＳ  Ｔｇ１４０℃）が含まれる。ガラス質モノマーおよびゴム状モノマーの他の例は、明細書の後方に設けた表中に記載されている。
【００２７】
ゴム状モノマー
硬化性のエラストマーシーラント組成物は、架橋性のエラストマーオリゴマーと反応するゴム状モノマーを含むことができる。ゴム状モノマーは、ガラス質モノマーのガラス転移温度よりも低いガラス転移温度を有する。一般的に、ゴム状モノマーは、２０℃よりも低いガラス転移温度を有する。
【００２８】
ゴム状モノマーの例には、イソオクチルアクリレート（Ｔｇ−５４℃）；イソデシルアクリレート（Ｔｇ−６０℃）；イソデシルメタクリレート（Ｔｇ−４１℃）；ｎ−ラウリルメタクリレート（Ｔｇ−６５℃）；および１,１２-ドデカンジオールジメタクリレート（Ｔｇ−３７℃）が含まれる。ガラス質モノマーおよびゴム状モノマーの他の例は、明細書の後方に設けた表中に記載されている。
【００２９】
開始剤または架橋剤
硬化性のエラストマーシーラント組成物は、少なくとも一部を架橋し該組成物を硬化させる開始剤または架橋剤を含むことができる。
【００３０】
開始剤または架橋剤は、所望の昇温条件にてフリーラジカルを生成する成分または成分の組合せを含有する熱−硬化開始剤または開始剤系であることができる。適当な開始剤には、ペルオキシ材料、例えばペルオキシド、ヒドロペルオキシド、およびペルエステルが含まれ、それは、適当な昇温条件下で分解し、硬化性のエラストマーシーラント組成物の重合初期に効果的なペルオキシフリーラジカルを形成する。ペルオキシ材料は、所望の温度にて硬化性のエラストマーシーラント組成物の硬化を開始するのに効果的な濃度で使用でき、一般的に、組成物の約０．１重量％〜約１０重量％の濃度で使用される。
【００３１】
熱−硬化開始剤の別の有用な種類は、熱により分解した際にフリーラジカルが生成されるアゾニトリル化合物を含む。熱は、硬化性組成物に施され、その結果、フリーラジカルは硬化性組成物の重合を開始する。上記式の化合物は、より詳細にＵＳ特許４４１６９２１により詳細に記載されており。その開示を参照することにより、本明細書に組み込まれる。
【００３２】
上記式のアゾニトリル開始剤は商業的に入手でき、例えば、DuPont Nemours and Company社（Wilmington,ドイツ）から、VAZOの商品名で入手できる開始剤である。
【００３３】
開始剤または架橋剤は光開始剤であってもよい。光開始剤は、光硬化性のエラストマーシーラント組成物が電磁放射線、例えば化学線、例えば紫外線（ＵＶ）に曝されたとき、硬化プロセスの速度を向上させる。有用な光開始剤の例には、Chiba Specialty Chemicals から商業的に入手できる商標名「ＩＲＧＡＣＵＲＥ」および「ＤＡＲＯＣＵＲ」の光開始剤が挙げられるが、これらに限定されない。そのような追加の光開始剤の例としては、「ＩＲＧＡＣＵＲＥ」１８４（１−ヒドロキシシクロヘキシルフェニルケトン）、９０７（２−メチル−１−［４−（メチルチオ）フェニル］−２−モルフォリノプロパン−１−オン）、３６９（２−ベンジル−２−Ｎ，Ｎ−ジメチルアミノ−１−（４−モルフォリノフェニル）−１−ブタノン）、５００（１−ヒドロキシシクロへキシルフェニルケトンおよびベンゾフェノンの組合せ）、６５１（２，２−ジメトキシ−２−フェニルアセトフェノン）、１７００（ビス（２，６−ジメトキシベンゾイル−２，４−，４−トリメチルペンチル）ホスフィンオキシドおよび２−ヒドロキシ−２−メチル−１−フェニル−プロパン−１−オンの組合せ）、および８１９［ビス（２，４，６−トリメチルベンゾイル）フェニルホスフィンオキシド］が挙げられるが、これらに限定されない。
「ＤＡＲＯＣＵＲ」１１７３（２−ヒドロキシ−２−メチル−１−フェニル−１−プロパン）および４２６５（２，４，６−トリメチルベンゾイルジフェニル−ホスフィンオキシドおよび２−ヒドロキシ−２−メチル−１−フェニル−プロパン−１−オンの組合せ）が挙げられるが、これらに限定されない。また、可視光（例えば、青色光）に曝露することによって活性化される追加の光開始剤、例えば、ｄｌ−カンファーキノンおよび「ＩＲＧＡＣＵＲＥ」７８４ＤＣも使用することができる。そのような追加の光開始剤の２つ以上の組合せも本発明の硬化性組成物で使用することができる。
【００３４】
本発明において有用な他の光開始剤には、メチル、エチル、プロピル、およびブチルピルビン酸塩のようなアルキルピルビン酸塩、および、例えばフェニル、ベンジルのようなアリールピルビン酸塩、およびそれらの適切な置換誘導体が含まれる。本発明において特に適して使用される光開始剤には、紫外光開始剤、例えば、２，２−ジメトキシ−２−フェニルアセトフェノン（例えば、「ＩＲＧＡＣＵＲＥ」６５１）、および２−ヒドロキシ−２−メチル−１−フェニル−１−プロパン（例えば、「ＤＡＲＯＣＵＲ」１１７３）、ビス（２，４，６−トリメチルベンゾイル）フェニルホスフィンオキシド（例えば、「ＩＲＧＡＣＵＲＥ」８１９）、およびビス（２，６−ジメトキシベンゾイル−２，４,４−トリメチルペンチル）ホスフィンオキシドと２−ヒドロキシ−２−メチル−１−フェニル−プロパン−１−オン（例えば、「ＩＲＧＡＣＵＲＥ」１７００）との紫外線／可視光開始剤の組合せ、さらには、可視光開始剤ビス（η５−２，４−シクロペンタジエン−１−イル）−ビス［２，６−ジフルオロ−３−（１Ｈ−ピロール−１−イル）フェニル］チタニウム（例えば、「ＩＲＧＡＣＵＲＥ」７８４ＤＣ）が含まれる。有用な化学線放射には、紫外線、可視光線およびそれらの組合せが含まれる。
【００３５】
望ましくは、光硬化性のエラストマーシーラント組成物を硬化させるのに使用される化学線は、約２００ｎｍから１，０００ｎｍの波長を有する。有用な紫外光（ＵＶ）として、ＵＶＡ（約３２０ｎｍから約４１０ｎｍ）、ＵＶＢ（約２９０ｎｍから約３２０ｎｍ）、ＵＶＣ（約２２０ｎｍから約２９０ｎｍ）およびそれらの組合せが挙げられるが、それらに限定されない。有用な可視光として、青色光、緑色光およびそれらの組合せが挙げられるが、それらに限定されない。そのような有用な可視光は、約４５０ｎｍから約５５０ｎｍの波長を有する。光開始剤は、化学線を望ましく暴露する時に硬化性のエラストマーシーラント組成物の硬化を開始するのに効果的な濃度で使用でき、一般的に、組成物の約０．０１重量％〜約１０重量％の濃度で使用される。
【００３６】
触媒
硬化性のエラストマーシーラント組成物は、開始反応の速度を改良するために含むことができる。
【００３７】
充填剤
硬化性のエラストマーシーラント組成物は、所望により充填剤を含むことができる。有用な充填剤には、例えば、リトポン、ケイ酸ジルコニウム、水酸化物、例えば、水酸化カルシウム、水酸化アルミニウム、水酸化マグネシウム、水酸化鉄等、ケイソウ土、炭酸塩、例えば、炭酸ナトリウム、炭酸カリウム、炭酸カルシウム又は炭酸マグネシウム、酸化物、例えば亜鉛、マグネシウム、クロム、セリウム、ジルコニウムの酸化物および酸化アルミニウムが含まれる。カルシウムクレー、ヒュームドシリカ、シランまたはシラザンで表面処理されているシリカ（例えばEvonil Industriesから入手できるAEROSIL商品など）、アクリレートまたはメタクリレートで表面処理されているシリカ（例えばEvonil Industriesから入手できるAEROSIL R7200またはR711など）、沈降シリカ、未処理シリカ、グラファイト、合成繊維およびそれらの混合物が含まれる。充填剤を使用する場合、充填剤は、未硬化の組成物および硬化した反応生成物に所望の物理的特性を効果的にもたらす濃度で使用でき、一般的に、組成物の約０．１重量％〜約７０重量％の濃度で使用される。
【００３８】
酸化防止剤
硬化性のエラストマーシーラント組成物は、所望により酸化防止剤を含むことができる。有用な酸化防止剤には、Chiba Specialty Chemicals からIRGANOXの商品名で商業的に入手できるものが含まれる。酸化防止剤を使用する場合、硬化性組成物の約０．１〜約１５重量％、例えば、約０．３〜約１重量％の量で使用される。
【００３９】
反応改良剤
硬化性のエラストマーシーラント組成物は、反応改良剤を含むことができる。反応改良剤は、硬化性のエラストマーシーラント組成物の反応速度を増加または減少させる材料である。例えば、キノン（例えば、ヒドロキノン、モノメチルエーテルヒドロキノン（ＭＥＨＱ）、ナフトキノンおよびアントラキノンなど）を、硬化性のエラストマーシーラント組成物でフリーラジカルを捕捉するために含むことができ、それによって、組成物の反応を遅くし、保存期間を延長する。反応改良剤を使用する場合、反応改良剤は硬化性組成物の約０．１〜約１５重量％の範囲で使用できる。
【００４０】
接着促進剤
硬化性のエラストマーシーラント組成物は、相溶性であり当業者に既知の１種以上の接着促進剤を含むことができる。有用な商業的に入手可能な接着促進剤の例には、オクチルトリメトキシシラン（Chemtura社から商品名A-137として入手できる）、グリシジルトリメトキシシラン（Chemtura社から商品名A-187として入手できる）、メタクリルオキシプロピルトリメトキシシラン（Chemtura社から商品名Ａ−１７４で市販されている）、ビニルトリメトキシシラン、テトラエトキシシランおよびその部分的な縮合生成物、およびそれらの組み合わせが含まれる。接着促進剤が使用される場合、接着促進剤は硬化性組成物の約０．１〜約１５重量％の範囲で使用できる。
【００４１】
レオロジー改良剤
硬化性のエラストマーシーラント組成物は、未硬化の組成物のレオロジー的特性を改良するために所望によりチキソトロピック剤を所望により含むことができる。有用なチキソトロピック剤の例には、例えば、シリカ、例えば、溶融シリカおよびヒュームドシリカなどが含まれ、それらの表面の化学的性質を変えるために処理してもよく、未処理であってもよい。実質的に、強化溶融シリカ、沈降シリカ、ヒュームドシリカまたは表面処理シリカを使用できる。
【００４２】
処理したヒュームドシリカの例には、ポリジメチルシロキサン処理したシリカおよびヘキサメチルジシラザン処理したシリカ、および他のシラザンまたはシラン処理シリカが含まれる。そのような処理シリカは市販品が入手でき、Cabot Corporation製で商品名CAB-O-SIL ND-TS、およびEvonik Industries製でAEROSIL R805等AEROSILの商品名のもの等がある。アクリレートまたはメタクリレートで表面処理されているシリカ、例えば、Evonik Industries製のAEROSIL R7200またはR711も有用である。
【００４３】
未処理のシリカの例には、例えば、AEROSIL300、AEROSIL200およびAEROSIL130などの商業的に入手可能なアモルファスシリカが含まれる。商業的に入手可能な水和シリカには、Japan Silica Kogy社製のNIPSIL E150およびNIPSIL E200Aが含まれる。
【００４４】
レオロジー改良剤を使用する場合、レオロジー改良剤は、未硬化の組成物および硬化した反応生成物に所望の物理的特性を効果的にもたらす濃度で使用でき、一般的に、組成物の約０．１重量％〜約７０重量％の濃度で使用される。
【００４５】
着色剤
硬化性のエラストマーシーラント組成物は、透明であってもよく、半透明であってもよい。ある用途おいては、着色した組成物は、施される組成物の検査を可能とするために有益である。着色剤は、例えば顔料または染料であってもよく、目的とする用途に対して望ましい色をもたらすことができる。着色剤の例には、二酸化チタン、C.I. Pigment Blue 28, C.I. Pigment Yellow 53、およびフタロシアニンブルーBNが含まれる。ある用途において、紫外線照射の下で適用される組成物の検査を可能とするために、蛍光染料を添加できる。着色剤は、検査を買おうとするのに十分な量で存在する。着色剤が存在する場合、約０．００２重量％以上の量で望ましく添加される。最大量は、原価を考慮して選択され、および組成物の硬化を邪魔しない量で選択される。より望ましくは、染料は、組成物の総量に基づき約０．００２重量％〜約１．０重量％の量で存在する。
【００４６】
硬化性のエラストマーシーラント組成物は、それらが望ましい特性（例えば硬化メカニズム、伸張、低温でのシーリング力、引張強度、化学薬品耐性など）を妨げない限り、望ましい特性を提供するために、効果的な濃度で更なる添加剤を所望により含むことができる。このような所望による添加剤の例には、例えば、繊維などの強化剤、希釈剤、反応性希釈剤、着色剤および顔料、水分捕捉剤、例えば、メチルトリメトキシシランおよびビニルトリメチルオキシシラン、抑制剤などを含んでもよい。
【００４７】
組成物の含有量例
硬化性のエラストマーシーラント組成物は、代表的に、以下のものを含有できる：
約５０〜９９重量％の架橋性のエラストマーオリゴマー；
約１〜３０重量％のガラス質モノマー；
約０〜３０重量％のゴム状モノマー；
約０．０１〜１０重量％の開始剤または架橋剤；
約０〜５重量％の触媒；
約０〜７０重量％の充填剤；
約０〜１５重量％の酸化防止剤；
約０〜１５重量％の反応改良剤；
約０〜１５重量％の接着促進剤；
約０〜７０重量％のレオロジー改良剤；
約０〜１．０重量％の着色剤。
【００４８】
モノマーの組合せに関する所望の平均ガラス転移温度が得られるように、ガラス質モノマーとゴム状モノマーを選択できる。モノマーの組合せに関する平均ガラス転移温度は、以下の数式により求められ、それを参照することにより本明細書に組み込まれる。
【００４９】
【数３】
2014517857.tif 000004
【００５０】
硬化シーラント反応生成物の低温シーリング力を増加するための十分なガラス質のモノマーを提供するために、架橋性のエラストマーオリゴマー対ガラス質モノマーの比率を選択しなければならない。しかし、硬化シーラント反応生成物のエラストマー特性が望ましくない影響を受ける程度まで、多くのガラス質モノマーを添加してはならない。その結果、架橋性のエラストマーオリゴマー対ガラス質モノマーの比率は、所望の特性に基づきバランスを取る必要がある。例えば、ガラス質材料と硬化したシーラント組成物が低いと所望の低温シーリング力が得られず、ガラス質材料が極めて多いと高温での硬化シーラントのシーリング能力が失われる。
【００５１】
架橋性のエラストマーオリゴマー対ガラス質モノマーの比率は、使用されるオリゴマーとモノマー、シーラントの最終用途；および用途において望まれる硬化シーラント特性に依存する。架橋性のエラストマーオリゴマー対ガラス質モノマーの比率が７５：２５〜９５：５であることは、一般的な開始点をもたらす。現在、架橋性シーラント組成物配合に関する硬化シーラント特性を予測する方法はない。低温シーリング力と高温でのシーリング特性に関する配合物の試験は、所望の特性をもたらす配合と比率を見出すことを要求する。
【００５２】
未硬化のシーラント組成物に要求される特定の物性は、用途に依存する。例えば、シーラント組成物の粘度は、塗布方法および所望のサイクル時間に関して配合できる。未硬化のシーラント組成物の粘度は、２５℃で１０,０００Ｃｐｓ〜１,０００,０００Ｃｐｓである。
【００５３】
シーラント組成物の硬化反応生成物に要求される特定の物理的特性は、シーリング用途、用途内での最小および最大操作温度、高温での望ましい引張強度および低温での望ましいシーリング力に基づく。硬化した反応生成物に関する有用な物理的特性には、約２０〜約９０のショアＡ硬度、望ましくは約４０〜約６０のショアＡ硬度が含まれる。引張強度は、約１００ｐｓｉ〜約２０００ｐｓｉであり、望ましくは約５００ｐｓｉ〜約１０００ｐｓｉである。伸び率は、約１０％〜約１０００％であり、望ましくは約１００％〜約５００％である。低温（−４０℃）でのシーリング力は、約０ニュートン〜約５０ニュートンであり、望ましくは約６ニュートン〜約３０ニュートンである。望ましくは、硬化反応生成物は、シールの設計された寿命までの期間を通じて、予め規定した最小限のシーリング力をそれらから製造されたシールが維持できるような、圧縮設定値を有する。
【００５４】
開示された硬化性組成物により密封される部品は、第２の所定の密封表面と位置合わせした第１の所定の密封表面を有する。代表的には、合わせられる密封表面は、固定関係であってもよく、相互に極めてごく僅かに動いてもよい。合わせられる密封表面は、一般に、チャンバーを用いて流体連結される。位置合わせしたシーリング表面間で形成されるシールは、その表面と内部の間での材料の移動を妨げ、またはチャンバーからの流出を防ぐ。
【００５５】
シーリング表面の一方または両方は、機械加工されるか形成される。所定のシーリング表面は、それらの間でシールを形成する部品を最初に組み立てる間に、硬化性組成物を一方または両方の表面に配置できるように設計される。所定のシーリング表面の設計は、例えば、予め規定したシーリング効果をもたらす表面配列、表面接触域、表面の表面仕上げ、表面の適合性および表面の分離などのパラメーターを向上させる。所定のシーリング表面は、シールまたはガスケットを位置合わせする初期組み立てより前に確認されなかったまたは設計されなかった表面を含まず、例えば、修理資材が成形されるか、漏出を少なくするために施される部品の外面を意味する。エンジンブロックとオイルパンまたはエンジン吸気マニホルドの上の密閉表面は、固定関係におけるシーリング表面の一例である。
【００５６】
開示した硬化性組成物は、それらが合わされる場合、表面間でシールを形成する少なくとも一部のシーリング表面上に配置するために流動可能な状態であることができる。硬化性組成物はシーリング表面にフィルムとして施してもよい。硬化性組成物は、トレース、スクリーン印刷、ロボット塗布などにより精密なパターンにおけるビーズ状のものとして施すことができる。ビーズ用途において、開示された組成物は、一般的に、ノズルを介する加圧条件下で液体または半固体として部品のシーリング表面に分散される。ノズルサイズは、望ましい幅、高さ、形状および体積を有する組成物の線またはビーズをもたらすように選択される。硬化性の組成物を小さなチューブに含んでもよく、チューブをしぼることによって施すことができる。また、カートリッジに含まれて、カートリッジシーリング部材の長手方向の動きによって施すことができ、または、５ガロンの円筒型容器または５５ガロンのドラムなどの大きな容器に含まれ、通常オートメーション化した塗布装置を用いて施すことができる。容器のサイズは、最終な使用用途に応じて選択できる。
【００５７】
硬化性の組成物は、フォームインプレイスガスケット（ＦＩＰＧ）を形成するのに使用できる。この用途において、組成物は第１の所定のシーリング表面に施される。第１の所定のシーリング表面および施された組成物は、組成物が完全に硬化する前に第２の所定のシーリング表面と合わされ、密封して系合させる。組成物が硬化し、組成物は両シーリング面を接着させる。
【００５８】
硬化性の組成物は、硬化インプレイスガスケット（ＣＩＰＧ）を形成するのに使用できる。この用途において、組成物は第１の所定のシーリング表面に施され、第２の所定のシーリング表面と接触する前に実質的に硬化させる。第１のシーリング表面と硬化した組成物を、第２のシーリング表面と密封して系合させることにより、硬化した組成物を圧縮し、シーリング表面の間にシールをもたらす。組成物は、第１シーリング表面にのみ接着する。
【００５９】
硬化性の組成物は、モールドインプレイスガスケット（ＭＩＰＧ）を形成するのに使用できる。この用途において、第１の所定のシーリング表面を有する部品は金型内に配置される。組成物は、第１のシーリング表面と接触する金型内に施される組成物は、一般的に、金型から取り出す前に硬化させる。成形後、この第１のシーリング表面と成形した組成物を、第２の所定のシーリング表面と密封して系合させることにより容易にーリング表面にのみ接着する。
【００６０】
硬化性の組成物は、液体射出成形（ＬＩＭ）に使用できる。この用途において、制御された圧力および温度の下で、所定のシーリング表面を有さない金型内へ、未硬化の組成物を施す。一般的に、組成物は金型から取り出す前に硬化させる。成形した部品を取り出した後、その形状を保持する。密閉用途において、成形したガスケットは、２つの所定のシーリング表面の間に施され、圧縮され、シーリング表面の間でシールをもたらす。
【実施例】
【００６１】
以下の実施例は、説明することを目的として含まれ、開示はより容易に理解され、他に具体的な記載がない限り本開示の範囲を限定することを目的としない。他に記載のない限り、以下の試験方法を、実施例における硬化試験片に用いた。
【００６２】
ショアＡ硬度  ＡＳＴＭＤ２２４０−０５
引張強度  ＡＳＴＭＤ４１２−９８Ａ
弾性率  ＡＳＴＭＤ４１２−９８Ａ
伸び率  ＡＳＴＭＤ４１２−９８Ａ
圧縮セットＡ  ＡＳＴＭ Ｄ３９５。サンプルを、試験前に圧縮していない状態で室温まで冷却した。
圧縮セットＢ  ＡＳＴＭ Ｄ３９５の改良。サンプルを、試験前に圧縮した状態で室温まで冷却した。
ガラス転移温度  Ｔｇ  示差走査熱量測定法（ＤＳＣ）
【００６３】
硬化性の、エラストマーガスケット組成物を製造した。ポリイソブチレンジアクリレート（ＰＩＢジアクリレート）は、各末端にアクリレート基を有するテレケリックポリイソブチレンポリマーであり、約１０００〜約１,０００,０００の分子量を有し、−６７℃の極めて低いガラス転移温度（Ｔｇ）を有する。ＰＩＢジアクリレートは、エラストマーガスケット組成物組成物のゴムマトリックスとして選択された。ＰＩＢジアクリレートは、種々の既知の反応スキームを用いて調製でき、それらのうちの以下に記載し、それらの内容は、それら全体を参照することにより、本明細書に組み込まれる。スキーム２の方法は、以下の組成物において使用されるＰＩＢジアクリレートを調製するのに使用できる。
【００６４】
【化１】
2014517857.tif 000005
【００６５】
２０℃よりも高いＴｇを有する種々のアクリレートおよびメタクリレートを、ガラス質モノマーとして選択した。０℃未満のＴｇを有する種々のアクリレートおよびメタクリレートを、ゴム状モノマーおよび反応性希釈剤として選択した。ガラス相に対するゴム相の比率を、所望の弾性および低温でのシーリング力をもたらすように試行錯誤することで調整した。
【００６６】
硬化性のガスケット組成物の調製
１）予混合調製：開始剤、酸化防止剤、反応改良剤を含む全液体を充填する。固形分が残存しなくなるまで撹拌する。
２）予混合物にエラストマーオリゴマーを充填する。均質になるまで撹拌する。
３）充填剤を添加し、均質になるまで撹拌する。
４）真空にしてサンプルを脱気する。気泡を含まない材料を貯蔵容器内に充填する。
【００６７】
【表１】
2014517857.tif 000006
【００６８】
【表２】
2014517857.tif 000007
【００６９】
０よりも高いが４０よりも低い圧縮セットＢ値は、硬化した材料が有利に低温シーリング力有することを示す。例１の高い圧縮セットＢ値（６２）は、低温で望ましいシーリング力を維持できない可能性のある硬化材料を示す。
【００７０】
【表３】
2014517857.tif 000008
【００７１】
【表４】
2014517857.tif 000009
【００７２】
【表５】
2014517857.tif 000010
【００７３】
【表６】
2014517857.tif 000011
【００７４】
【表７】
2014517857.tif 000012
【００７５】
【表８】
2014517857.tif 000013
【００７６】
例４３は、ＵＶ硬化性組成物である。例４３をサンプルに成形した。サンプルを約１４３４ｍｗ／ｃｍ２の強度と約９８７２ｍＪ／ｃｍ２のエネルギーを有するＵＶ Ａ線源に曝した。組成物４３の硬化したサンプルは、−４０℃で８Ｎのシーリング力を有し、２５％の圧縮率を示した。例４４は、熱硬化性の組成物である。
【００７７】
例２４のシーリング力を、温度と圧縮率の関すとして以下の表に示す。例２４における組成物は、典型的なエラストマー特性を示す。一定温度でのシーリング力は、圧縮率が増加するにつれ増加し、このことは、伸張の増加のようにゴム弾性理論に基づき予期される。一定圧縮での力は、温度が上昇するにつれ増加する。このことも、ゴム弾性状態方程式において規定される温度依存性に基づくものであると予測できる。
【００７８】
【表９】
2014517857.tif 000014
【００７９】
２５％圧縮された、いくつかの硬化フィルムに関する−４０℃でのシーリング力は、以下の表に示される（表題ＵＶ硬化したイソプレンおよびＰＩＢ硬化−イン−プレースガスケット組成物）。例１、２および３において示されるように、−４０℃でのシーリング力および２５％圧縮は、以下の表およびグラフに示されるように、モノマー含有量の関数として著しく変化した。例１、２および３における変化の階段関数は、驚くべきであり、ＤＳＣ走査における単一のガラス転移温度の観察することにより予測されなかった。より高いガラス転移モノマーの結果として生じた明確なまたは分離したガラス相が存在する場合、ＤＳＣで測定されるように、１次または２次熱力学的転移として現れるべきである。このような１次または２次熱力学的転移は、図で示されるように例１、２および３に関するＤＳＣスキャンにおいて観察されていない。高いモノマー含有量は、未硬化シーラントの粘性を下げるのに望ましい。このことは、高い引張強度と高い伸び率を有する硬化したエラストマーを得る一方で、シーラントを急速に施すことを可能にする。モノマー含有量が減少するにつれ、粘度は増加し、引張強度とは低下し、伸び率は低下する。高い粘度は組成物を急速に施すことを困難にするので望ましくない。低い伸び率は、シールに亀裂を生じさせ得るので望ましくない。操作温度範囲に亘るその目的とする機能を実行するために、エラストマー性シールの能力の実質的な下限を定めるように、低温での高いシーリング力は好ましい。低温シーリング力、すなわち−４０℃での力は、ガラス質モノマーおよび／またはゴム状モノマーの割合を変化させることで劇的に調整できる。
【００８０】
図２、３および４（例１、２４および３０）において示すように示差走査熱量計（ＤＳＣ）を用いて測定する場合、これらの硬化したネットワークのそれぞれは、単一のガラス転移温度を示した。
【００８１】
説明のために好ましい実施態様が明記されるが、記載は本明細書の開示を限定するものとみなすべきではない。したがって、本発明の主旨と範囲を逸脱しない限り、種々の改良、付加および代替は当業者によって行われ得る。
【００８２】
【表１０】
2014517857.tif 000015
【００８３】
【表１１】
2014517857.tif 000016
【００８４】
【表１２】
2014517857.tif 000017
【００８５】
【表１３】
2014517857.tif 000018
【００８６】
【表１４】
2014517857.tif 000019
【００８７】
【表１５】
2014517857.tif 000020
【００８８】
【表１６】
2014517857.tif 000021
【００８９】
【表１７】
2014517857.tif 000022
【００９０】
【表１８】
2014517857.tif 000023
【００９１】
【表１９】
2014517857.tif 000024
【００９２】
【表２０】
2014517857.tif 000025
【００９３】
【表２１】
2014517857.tif 000026
【００９４】
【表２２】
2014517857.tif 000027
【００９５】
【表２３】
2014517857.tif 000028
【００９６】
【表２４】
2014517857.tif 000029
【００９７】
【表２５】
2014517857.tif 000030
【００９８】
【表２６】
2014517857.tif 000031
【００９９】
【表２７】
2014517857.tif 000032
【０１００】
【表２８】
2014517857.tif 000033
【０１０１】
【表２９】
2014517857.tif 000034
【０１０２】
【表３０】
2014517857.tif 000035
【０１０３】
【表３１】
2014517857.tif 000036
【０１０４】
【表３２】
2014517857.tif 000037
【０１０５】
【表３３】
2014517857.tif 000038
【０１０６】
【表３４】
2014517857.tif 000039
【０１０７】
【表３５】
2014517857.tif 000040
【０１０８】
【表３６】
2014517857.tif 000041
【０１０９】
【表３７】
2014517857.tif 000042
【０１１０】
【表３８】
2014517857.tif 000043
【図１】
2014517857.tif 000044
【図２】
2014517857.tif 000045
【図３】
2014517857.tif 000046
【図４】
2014517857.tif 000047
【図５】
2014517857.tif 000048
【図６】
2014517857.tif 000049
【図７】
2014517857.tif 000050
【図８】
2014517857.tif 000051
【国際調査報告】
2014517857.tif 000052
2014517857.tif 000053